(57)【特許請求の範囲】
【請求項１】
１層以上のコアと該コア上に被覆形成された１層以上のカバーから成るソリッドゴルフボールにおいて、
該コアの少なくとも１層が、（ａ）基材ゴム、（ｂ）共架橋剤、（ｃ）有機過酸化物、及び（ｄ）下記式で表わされるトリブロモチオフェノール、テトラブロモチオフェノール、または前記チオフェノールの１価若しくは２価の金属塩：
【化１】
0003576997.tif 000006
を含有するゴム組成物を加硫成型してなるソリッドゴルフボール。
【請求項２】
単層構造のコアと該コア上に被覆形成された単層構造のカバーから成るソリッドゴルフボールにおいて、
該コアが、（ａ）基材ゴム、（ｂ）共架橋剤、（ｃ）有機過酸化物、及び（ｄ）下記式で表わされるトリブロモチオフェノール、テトラブロモチオフェノール、ペンタブロモチオフェノール、または前記チオフェノールの１価若しくは２価の金属塩：
【化２】
0003576997.tif 000007
を含有するゴム組成物を加硫成型してなることを特徴とするソリッドゴルフボール。
【請求項３】
前記コア用のゴム組成物が、基材ゴム１００質量部に対して、前記チオフェノールまたは該チオフェノールの１価若しくは２価の金属塩０．０５〜３質量部、共架橋剤１５〜４５質量部、及び有機過酸化物０．２〜５質量部を含有する請求項１又は２に記載のソリッドゴルフボール。
【請求項４】
前記基材ゴムがシス‐１，４‐結合４０％以上を有するポリブタジエンゴムである請求項１〜３のいずれかに記載のソリッドゴルフボール
【発明の詳細な説明】
【０００１】
【発明の属する技術分野】
本発明は、ヘッドスピードの大小に拘わらず、優れた反発性と打球感のバランスを有するソリッドゴルフボールに関する。
【０００２】
【従来の技術】
ゴルフボールには大きく分けて、耐久性および飛距離に優れるソリッドゴルフボールとコントロール性能および打球感に優れる糸巻きゴルフボールがある。前者のソリッドゴルフボールには、コアをカバー材で被覆したツーピースゴルフボールをはじめとし、コアとカバーの間に１層以上の中間層を介在させた多層構造を有するゴルフボールがある。
【０００３】
上記ソリッドゴルフボールのコアには通常、基材ゴムとしてのポリブタジエンに、α，β‐不飽和カルボン酸の金属塩および有機過酸化物を配合したゴム組成物の加硫成形物が用いられている。上記ゴム組成物において、α，β‐不飽和カルボン酸の金属塩は、遊離基開始剤としての有機過酸化物によってポリブタジエン主鎖にグラフトされ、共架橋剤として働く。このようなゴム組成物の加硫成形物は三次元架橋構造を形成するため、コアが適度な硬さと耐久性を有し、このコアを用いたソリッドゴルフボールは優れた耐久性と良好な反発性能、飛行性能を示すことも知られている。
【０００４】
しかしながら、ソリッドゴルフボールは、従来の糸巻きゴルフボ−ルと比較すると、硬くて打撃時に受ける衝撃が大きい（打球感が悪い）という問題がある。打球感を改良する試みとして、コアの硬度を低く軟らかくすることが行われてきた。しかしながら、打球感は改良されるが、反発性能が低下するため十分な飛距離が得られていない。
【０００５】
そこで、従来のコア用ゴム組成物に種々の有機硫黄化合物を配合することによって、ソリッドゴルフボールの反発性能および打球感を両立させる試みがなされている（特許第２６６９０５１号等）。
【０００６】
【発明が解決しようとする課題】
ゴルフプレイは、ゴルフコースの状況等に応じて、使用するクラブ、スイング方法等を適宜選択することになるが、使用するゴルフボールについては、原則として各ホール毎で変えることはできない。このため、ボールについては、ヘッドスピードが小さいときから大きいときまで、飛び性能及び反発性が安定し、打球感が良好であることが要求される。
【０００７】
しかしながら、有機硫黄化合物の種類のよって反発性と打球感に対する効果は異なり、あらゆるヘッド速度で反発性能と打球感を両立できるというボールは、未だ得られていない。
【０００８】
本発明は、このような状況に鑑みてなされたものであり、その目的とするところは、あらゆるヘッド速度で打撃しても、打球感に優れ、安定な反発性能を有するソリッドゴルフボールを提供することにある。
【０００９】
【課題を解決するための手段】
本発明のソリッドゴルフボールは、１層以上のコアと該コア上に被覆形成された１層以上のカバーから成るソリッドゴルフボールにおいて、該コアの少なくとも１層が、（ａ）基材ゴム、（ｂ）共架橋剤、（ｃ）有機過酸化物、及び（ｄ）下記式で表わされるトリブロモチオフェノール、テトラブロモチオフェノール、または前記チオフェノールの１価若しくは２価の金属塩：
【００１０】
【化３】
0003576997.tif 000002
【００１１】
を含有する。
【００１２】
前記コア用のゴム組成物は、基材ゴム１００質量部に対して、前記チオフェノールまたは該チオフェノールの１価若しくは２価の金属塩０．０５〜３質量部、共架橋剤１５〜４５質量部、及び有機過酸化物０．２〜５質量部を含有するものであることが好ましく、また、前記基材ゴムはシス‐１，４‐結合４０％以上を有するポリブタジエンゴムであることが好ましい。
【００１３】
【発明の実施の形態】
本発明のソリッドゴルフボールは、１層以上のコアと該コア上に被覆形成された１層以上のカバーから成るソリッドゴルフボールにおいて、該コアの少なくとも１層が、（ａ）基材ゴム、（ｂ）共架橋剤、（ｃ）有機過酸化物、および（ｄ）下記式で表される特定のチオフェノール化合物を含有するゴム組成物で、コアを形成したことに特徴がある。
【００１４】
本発明に用いられる基材ゴムとしては、従来からソリッドゴルフボールに用いられている天然ゴムおよび／または合成ゴムが用いられ、特にシス‐１，４‐結合少なくとも４０％以上、好ましくは８０％以上を有するいわゆるハイシスポリブタジエンゴムが好ましく、所望により上記ポリブタジエンゴムには、天然ゴム、ポリイソプレンゴム、スチレンポリブタジエンゴム、エチレン‐プロピレン‐ジエンゴム（ＥＰＤＭ）等を配合してもよい。
【００１５】
共架橋剤としては、アクリル酸またはメタクリル酸等のような炭素数３〜８個のα，β‐不飽和カルボン酸、またはその亜鉛、マグネシウム塩等の一価または二価の金属塩が挙げられるが、高い反発性を付与するアクリル酸亜鉛が好適である。配合量は基材ゴム１００質量部に対して、１５〜４５質量部、好ましくは２０〜３５質量部である。４５質量部より多いと硬くなり過ぎて打球感が悪くなり、１５質量部未満では、適当な硬さを得るために有機過酸化物の配合量を増加する必要があり、高い反発性が得られない。
【００１６】
有機過酸化物は架橋剤または硬化剤として作用し、例えばジクミルパーオキサイド、１，１‐ビス（ｔ‐ブチルパーオキシ）‐３，３，５‐トリメチルシクロヘキサン、２，５‐ジメチル‐２，５‐ジ（ｔ‐ブチルパーオキシ）ヘキサン、ジ‐ｔ‐ブチルパーオキサイドが挙げられ、ジクミルパーオキサイドが好適である。配合量は、基材ゴム１００質量部に対して、０．２〜５．０質量部、好ましくは１．０〜２．５質量部である。０．２質量部未満では軟らかくなり過ぎて高い反発性が得られず、５．０質量部を越えると適当な硬さを得るために共架橋剤の配合量を減少する必要があり、高い反発性が得られない。かかる有機過酸化物は、熱により分解してラジカルを生じ、上記共架橋剤と基材ゴムとの間の架橋度を高めて反発性を向上させるものである。
【００１７】
本発明に用いられるチオフェノール化合物は、下記式で表わされる。
【００１８】
【化４】
0003576997.tif 000003
【００１９】
式中、Ｒ1〜Ｒ5は、それぞれ独立してＨまたはＢｒを表し、好ましくはそれぞれ３つ以上、より好ましくはフェニル基の全ての水素原子がＢｒ原子に置換されたチオフェノールである。
【００２０】
その金属塩は、上記式で表わされるブロモ置換チオフェノール又はこれらの混合物のナトリウム等の１価の金属塩、亜鉛等の２価金属塩である。
【００２１】
チオフェノール類のうち、フェニル基の置換基が臭素原子の場合がヘッドスピードの大小に拘わらず優れた反発性を示すことができる。さらにフェニル基に置換される臭素原子の数が多いほど、反発性に優れ、低いヘッドスピードで打っても反発性を確保できる。
【００２２】
チオフェノールとしては、例えば、トリブロモチオフェノール、テトラブロモチオフェノール、ペンタブロモチオフェノールが挙げられる。その金属塩としては、トリブロモチオフェノール亜鉛塩、テトラブロモチオフェノール亜鉛塩、ペンタブロモチオフェノール亜鉛塩、ペンタブロモチオフェノールナトリウム塩が挙げられる。
【００２３】
上記チオフェノール類の配合量は、基材ゴム１００質量部に対して、０．０５〜３．０質量部、好ましくは０．１〜２．０質量部である。０．０５質量部未満では反発性を向上する効果が十分に発揮できない。３．０質量部を越えると圧縮変形量が大きくなって反発性が低下する。
【００２４】
更に本発明のゴルフボールの材料となるコア用ゴム組成物には、老化防止剤またはしゃく解剤、その他ソリッドゴルフボールのコアの製造に通常使用し得る成分を適宜配合してもよい。老化防止剤は、基材ゴム１００質量部に対して、０．２〜０．５質量部が好ましい。また、必要に応じて、充填材を添加してもよい。充填材としては、主として最終製品として得られるゴルフボールの比重を１．０〜１．５の範囲に調整するための比重調整剤が挙げられる。具体的には、無機充填材（具体的には、酸化亜鉛、硫酸バリウム、炭酸カルシウム）、高比重金属粉末（例えば、タングステン粉末、モリブデン粉末等）およびそれらの混合物が挙げられる。
【００２５】
以上のような組成を有するゴム組成物を、混練ロール等の適宜の混練機を用いて均一に混練し、金型内で加硫成形することによりコアを得ることができる。加硫成型条件は特に限定されないが、通常は１３０〜２４０℃、圧力２．９〜１１．８ＭＰａ、１５〜６０分間で行われる。
【００２６】
本発明のゴルフボールのコアは初期荷重９８Ｎを負荷した状態から終荷重１２７５Ｎを負荷したときまでの変形量２．０〜６．０ｍｍ、好ましくは２．４〜５．１ｍｍ、より好ましくは３．１〜４．６ｍｍを有することが望ましい。２．０ｍｍより小さいとコアが硬くなり過ぎて、得られたゴルフボールの打球感が悪くなり、６．０ｍｍより大きいとコアが軟らかくなり過ぎて、得られたゴルフボールの耐久性が低下し、また反発が悪くなり飛距離が低下する。
【００２７】
本発明では、コアの直径は３２．８〜４０．８ｍｍ、好ましくは３３．６〜４０．０ｍｍであることが望ましい。３２．８ｍｍより小さいと反発性が低下して飛距離が低下し、４０．８ｍｍより大きいとカバーが薄くなり過ぎて、耐久性が低下する。
【００２８】
本発明のゴルフボールに用いられるコアは、単層構造であっても２層以上の多層構造であってもよいが、上記のような配合を有するコア部分の体積がコア全体の３０％以上、好ましくは５０％以上、より好ましくは７０％以上、更に好ましくは１００％であるように設定することが好ましい。上記のようにして得られたコア上には、次いでカバーを被覆する。
【００２９】
本発明のゴルフボールに用いられるカバーは、単層構造であっても２層以上の多層構造であってもよい。本発明のカバーは熱可塑性樹脂、特に通常ゴルフボールのカバーに用いられるアイオノマー樹脂を基材樹脂として含有する。上記アイオノマー樹脂としては、エチレンとα，β‐不飽和カルボン酸との共重合体中のカルボキシル基の少なくとも一部を金属イオンで中和したもの、またはエチレンとα，β‐不飽和カルボン酸とα，β‐不飽和カルボン酸エステルとの三元共重合体中のカルボキシル基の少なくとも一部を金属イオンで中和したものである。上記のα，β‐不飽和カルボン酸としては、例えばアクリル酸、メタクリル酸、フマル酸、マレイン酸、クロトン酸等が挙げられ、特にアクリル酸とメタクリル酸が好ましい。また、α，β‐不飽和カルボン酸エステル金属塩としては、例えばアクリル酸、メタクリル酸、フマル酸、マレイン酸等のメチル、エチル、プロピル、ｎ‐ブチル、イソブチルエステル等が用いられ、特にアクリル酸エステルとメタクリル酸エステルが好ましい。上記エチレンとα，β‐不飽和カルボン酸との共重合体中や、エチレンとα，β‐不飽和カルボン酸とα，β‐不飽和カルボン酸エステルとの三元共重合体中のカルボキシル基の少なくとも一部を中和する金属イオンとしては、ナトリウム、カリウム、リチウム、マグネシウム、カルシウム、亜鉛、バリウム、アルミニウム、錫、ジルコニウム、カドミウムイオン等が挙げられるが、特にナトリウム、亜鉛、マグネシウムイオンが反発性、耐久性等からよく用いられ好ましい。
【００３０】
上記アイオノマー樹脂の具体例としては、それだけに限定されないが、ハイミラン１５５５、１５５７、１６０５、１６５２、１７０２、１７０５、１７０６、１７０７、１８５５、１８５６（三井デュポンポリケミカル社製）、サーリン８９４５、サーリン９９４５、サーリンＡＤ８５１１、サーリンＡＤ８５１２、サーリンＡＤ８５４２（デュポン社製）、ＩＯＴＥＫ  ７０１０、８０００（エクソン（Ｅｘｘｏｎ社製）等を例示することができる。これらのアイオノマーは、上記例示のものをそれぞれ単独または２種以上の混合物として用いてもよい。
【００３１】
更に、本発明のカバーの好ましい材料の例としては、上記のようなアイオノマー樹脂のみであってもよいが、アイオノマー樹脂と熱可塑性エラストマーやジエン系ブロック共重合体等の１種以上とを組合せて用いてもよい。上記熱可塑性エラストマーの具体例として、例えば東レ（株）から商品名「ペバックス」で市販されている（例えば、「ペバックス２５３３」）ポリアミド系熱可塑性エラストマー、東レ・デュポン（株）から商品名「ハイトレル」で市販されている（例えば、「ハイトレル３５４８」、「ハイトレル４０４７」）ポリエステル系熱可塑性エラストマー、ＢＡＳＦポリウレタンエラストマーズ社から商品名「エラストラン」で市販されている（例えば、「エラストランＥＴ８８０」）ポリウレタン系熱可塑性エラストマー等が挙げられる。
【００３２】
上記ジエン系ブロック共重合体は、ブロック共重合体または部分水添ブロック共重合体の共役ジエン化合物に由来する二重結合を有するものである。その基体となるブロック共重合体とは、少なくとも１種のビニル芳香族化合物を主体とする重合体ブロックＡと少なくとも１種の共役ジエン化合物を主体とする重合体ブロックＢとから成るブロック共重合体である。また、部分水添ブロック共重合体とは、上記ブロック共重合体を水素添加して得られるものである。ブロック共重合体を構成するビニル芳香族化合物としては、例えばスチレン、α‐メチルスチレン、ビニルトルエン、ｐ‐ｔ‐ブチルスチレン、１，１‐ジフェニルスチレン等の中から１種または２種以上を選択することができ、スチレンが好ましい。また、共役ジエン化合物としては、例えばブタジエン、イソプレン、１，３‐ペンタジエン、２，３‐ジメチル‐１，３‐ブタジエン等の中から１種または２種以上を選択することができ、ブタジエン、イソプレンおよびこれらの組合せが好ましい。上記ジエン系ブロック共重合体の具体例としては、例えばダイセル化学工業（株）から商品名「エポフレンド」として市販されているもの（例えば、「エポフレンドＡ１０１０」）が挙げられる。
【００３３】
上記の熱可塑性エラストマーやジエン系ブロック共重合体等の配合量は、カバー用の基材樹脂１００質量部に対して、０〜６０質量部、好ましくは１０〜４０質量部である。６０質量部より多いとカバーが軟らかくなり過ぎて反発性が低下したり、またアイオノマー樹脂との相溶性が悪くなって耐久性が低下しやすくなる。
【００３４】
本発明に用いられるカバーには、上記樹脂以外に必要に応じて、コアに用いたものと同様の充填材や、種々の添加剤、例えば二酸化チタン等の顔料、分散剤、老化防止剤、紫外線吸収剤、光安定剤等を添加してもよい。
【００３５】
上記カバーを被覆する方法についても、特に限定されるものではなく、通常のカバーを被覆する方法で行うことができる。カバー用組成物を予め半球殻状のハーフシェルに成形し、それを２枚用いてコアを包み、１３０〜１７０℃で１〜５分間加圧成形するか、または上記カバー用組成物を直接コア上に射出成形してコアを包み込む方法が用いられる。
【００３６】
上記カバーの厚さは、１．０〜５．０ｍｍ、好ましくは１．４〜４．６ｍｍであり、より好ましくは１．４〜２．５ｍｍである。１．０ｍｍより小さいと薄くなり過ぎて耐久性が低下し、反発性能も低下し、５．０ｍｍより大きいと打球感が悪くなる。
【００３７】
カバー成形時に、必要に応じて、ボール表面にディンプルを形成し、また、カバー成形後、ペイント仕上げ、スタンプ等も必要に応じて施し得る。
【００３８】
【実施例】
次に、本発明を実施例により更に詳細に説明する。但し、本発明はこれら実施例に限定されるものではない。
【００３９】
〔測定評価方法〕
▲１▼コア圧縮変形量（ｍｍ）
コアに初期荷重９８Ｎを負荷した状態から終荷重１２７５Ｎを負荷したときまでの変形量を測定した。
【００４０】
▲２▼コア反発係数
各コアに１９８．４ｇの金属製円筒物を３５ｍ／秒（低ヘッドスピード）又は５０ｍ／秒（高ヘッドスピード）の速度で衝突させ、各衝突速度について衝突前後の上記円筒物およびコアの速度を測定し、それぞれの速度および重量から各コアの反発係数を算出した。測定は各コアについて１２個ずつ行って、その平均値を各コアの反発係数とした。
【００４１】
▲３▼飛距離（ｍ）
ツルーテンパー社製スイングロボットにメタルヘッド製ウッドクラブ（住友ゴム工業株式会社製のＸＸＩＯ、ロフト角１２°Ｒシャフト）を取付け、ヘッドスピード３５ｍ／秒（低ヘッドスピード）に設定して各ゴルフボールを打撃し、落下点までの飛距離（キャリー）を測定した。測定は各ゴルフボールについて１２個ずつ行って、その平均値を各ゴルフボールの結果とした。
【００４２】
次にスイングロボットに取り付けるメタルヘッド製ウッドクラブを、住友ゴム工業株式会社製のＸＸＩＯ  ＴＯＵＲＭＯＤＥＬ、ロフト角８°Ｘシャフトに代え、ヘッドスピード５０ｍ／秒（高ヘッドスピード）に設定して、同様に飛距離を測定した。
【００４３】
▲４▼打球感
低ヘッドスピードである３５ｍ／秒程度のゴルファー１０人と高ヘッドスピードである５０ｍ／秒程度のゴルファー１０人により、ウッド１番クラブ（ドライバー、Ｗ＃１、住友ゴム工業（株）製）を用いた実打テストを行い、打撃時の衝撃の大きさにより評価し、最も多い評価を各ゴルフボールの打球感とした。判定基準は以下の通りとした。
判定基準
◎  …  打撃時の衝撃が非常に小さくて打球感が非常にソフトで良好である
○  …  打撃時の衝撃が小さくて打球感がソフトで良好である
△  …  打撃時の衝撃が普通である
×  …  打撃時の衝撃が大きくて打球感が悪い
【００４４】
〔ゴルフボールの作製〕
表１に示すカバー用配合材料を二軸混練押出機によりミキシングし、ペレット状のカバー用組成物を得た。押出条件は、
スクリュー径      ４５ｍｍ
スクリュー回転数  ２００ｒｐｍ
スクリューＬ／Ｄ    ３５
であり、配合物は押出機のダイの位置で２００〜２６０℃に加熱された。
【００４５】
【表１】
0003576997.tif 000004
【００４６】
ハイミラン１７０６：三井デュポンポリケミカル（株）製の亜鉛イオン中和エチレン‐メタクリル酸共重合体系アイオノマー樹脂
ハイミラン１７０７：三井デュポンポリケミカル（株）製のナトリウムイオン中和エチレン‐メタクリル酸共重合体系アイオノマー樹脂
ハイミラン１６０５：三井デュポンポリケミカル（株）製のナトリウムイオン中和エチレン‐メタクリル酸共重合体系アイオノマー樹脂
【００４７】
表２に示すコア用ゴム組成物を混練ロールにより混練し、１６０℃で３０分間金型内で加熱プレスすることにより直径３８．４ｍｍのコアＮｏ．１〜１０を得た。得られたコアの圧縮変形量および反発係数を測定した。その後、これらのコアを、先に調製したカバー用組成物を用いて成形した半球殻状のハーフシェル１対で被覆し（カバー厚さ１．９ｍｍ）、さらに表面にペイントを塗装して、直径４２．８ｍｍを有するゴルフボールＮｏ．１〜１０を得た。Ｎｏ．１〜５が本発明実施例に該当し、Ｎｏ．６〜１０が比較例に該当する。得られたゴルフボールの飛距離、打球感を、上記測定評価方法に基づいて評価した。尚、打球感については、ヘッドスピード３５ｍ／秒の場合には、Ｎｏ．１，５，９について評価し、ヘッドスピード５０ｍ／秒の場合には、Ｎｏ．１，５，８について評価した。結果を表２に示す。また、コアの圧縮変形量（Ｘ軸）と反発係数（Ｙ軸）との関係を、図１（３５ｍ／秒）及び図２（５０ｍ／秒）に示す。
【００４８】
尚、コア用ゴム組成物で用いたブタジエンゴムは、ＪＳＲ株式会社製のハイシスポリブタジエンゴム（ＢＲ−１１）である。
【００４９】
【表２】
0003576997.tif 000005
【００５０】
図１及び図２において、Ｘ軸方向、即ちグラフ中で右へいくほど、圧縮変形量が大きくなり、打撃時の衝撃が小さくなって打球感に優れたゴルフボールであることを示す。また、Ｙ軸方向、即ちグラフ中で上へいくほど、反発係数が大きくなり、飛距離の向上したゴルフボールであることを示す。つまり、グラフで右上方向へいくほど反発性と打球感の両立が図られた優れたゴルフボールであることを示す。一般に圧縮変形量が大きくなるのに従って反発係数は低下し、圧縮変形量が小さいほど反発係数が大きくなる。従って、ブロモ置換チオフェノールの場合には、圧縮変形量と反発係数の関係は一点鎖線で示されるようになり、斜線部分の範囲になると考えられる。
【００５１】
表２において、Ｎｏ．６〜９を比較すると、いずれも圧縮変形量が同程度であるにも拘わらず、反発係数（飛距離）については、低ヘッドスピード及び高ヘッドスピードのいずれについても、チオフェノール類を含有しているＮｏ．７〜９はチオフェノール類を含有しない場合（Ｎｏ．６）よりも優れていた。また、図２から、５０ｍ／ｓでは、Ｎｏ．９，１０のプロットは本実施例の一点鎖線で示される付近に位置し、反発性と打球感の両立が比較的達成されていることがわかる。しかし、３５ｍ／ｓでは、Ｎｏ．６〜９，１０は、すべて図１に示す斜線範囲よりも下側にあり、Ｎｏ．１〜５に比して反発性と打球感の両立が図られていないことがわかる。３５ｍ／ｓにおいて、Ｎｏ．１及び５とＮｏ．９は反発係数が同程度であるが、ブロモ置換チオフェノール類を含有させた場合の圧縮変形量は、３．７３ｍｍ（Ｎｏ．１）又は３．７４ｍｍ（Ｎｏ．５）であり、ブロモ以外と置換されたチオフェノール類の３．１５ｍｍ（Ｎｏ．９）と比べて大きい。このことは、同程度の反発性を確保するにあたり、ブロモ置換チオフェノールを用いる場合には圧縮変形量を大きくして、より打球感を向上させることができることを意味する。
【００５２】
表２からわかるように、低ヘッドスピードの場合に、Ｎｏ．１，５，９はいずれも飛距離が同じであるが、打球感は、ブロモ以外で置換されたチオフェノールを含有するＮｏ．９だけが劣っていた。また、高ヘッドスピードの場合には、Ｎｏ．１，５，８はいずれも飛距離が同じであるが、打球感はブロモで置換されていないチオフェノールを含有するＮｏ．８だけが劣っていた。
【００５３】
Ｎｏ．１，４，５を比べると、これらは圧縮変形量が同程度であるが、反発係数（飛距離）はペンタブロモチオフェノール亜鉛塩、ペンタブロモチオフェノール、２，４，６−トリブロモチオフェノールの順であり、置換されているＢｒ原子数が多いほど、反発性が優れていることがわかる
【００５４】
【発明の効果】
本発明のソリッドゴルフボールは、コア用のゴム組成物に、特定のブロモ置換チオフェノールを用いることによって、ヘッドスピードの大きさに拘わらず、良好な打球感を維持しつつ、優れた反発性、飛距離を確保することができる。
【図面の簡単な説明】
【図１】コアの圧縮変形量とヘッドスピード３５ｍ／秒の場合の反発係数の関係を表わすグラフである。
【図２】コアの圧縮変形量とヘッドスピード５０ｍ／秒の場合の反発係数の関係を表わすグラフである。
【図１】
0003576997.tif 000008
【図２】
0003576997.tif 000009